FR 2814391 A1 20020329 FR 0012251 A 20000925 Dans l'industrie de l'ameublement, il est primordial de fournir au client un meuble dont la finition soit satisfaisante. A cet effet, sur les surfaces exposées, d'un bois brut, d'un meuble, on applique tout d'abord une teinte à l'eau, cellulosique ou autre. Ensuite, on étale sur cette surface un bouche-pores destiné à faire"remonter"les fibres du bois, c'est-à-dire donner un aspect granuleux. Dans un troisième temps, on égrène la surface, c'est-à-dire que l'on effectue un ponçage léger à l'aide de papier très très fin. Enfin, dans une quatrième étape, on finit cette surface à l'aide d'un vernis cellulosique ou de polyuréthanne, ou d'une cire. On constate qu'une finition à l'aide d'un vernis cellulosique est fragile vis-à-vis d'un impact du fait que ce vernis se craquelle. De plus, ces vernis présentent une faible résistance à l'eau et une très faible résistance à la chaleur, c'est-à-dire que lorsque de l'eau stagne pendant très peu de temps sur cette surface, elle laisse une trace indélébile, de même que lorsque l'on pose un objet chaud sur un vernis, le vernis garde également une trace indélébile. Pour les vernis au polyuréthanne, on a une fra- gilité identique à l'impact, mais une meilleure résistance à l'eau et une résistance moyenne à la chaleur. Cependant pour ces deux types de vernis, ceux-ci présentent une certaine dégradation avec le temps, ce qui les fragilise (entraîne des craquelures). Une finition à la cire donne un aspect plus agréable à l'oeil, ne provoque pas de problème de craquelures mais offre une faible résistance à la chaleur du fait que celle-ci attaque le fond, c'est-à-dire le bou- che-pores, ainsi qu'une faible résistance à l'eau qui laisse une trace blanche sur la surface. Certains ont proposé des produits à base de cire pour remplacer la cire, mais ces produits ne donnent pas de bons résultats. Il existe un autre traitement de finition que l'on appelle patine, dans lequel un apprêt est tout d'abord revêtu sur la surface exposée afin de cacher le bois, la finition réelle étant faite à l'aide d'une patine qui va recouvrir cet apprêt. Il s'agit là d'une technique totalement différente. Dans le revêtement de bois présentant un aspect naturel, pour les bois extérieurs et non pas les bois d'ameublement, on utilise une lasure, celle-ci n'étant pas utilisée sur les meubles du fait de sa faible longévité, puisqu'une lasure est sensible aux rayons du so- leil, etc. Il existe donc un besoin de procédé de finition permettant d'obtenir un aspect agréable tout en évitant les défauts des produits antérieurs, en particulier en ce qui concerne la résistance à l'eau et la résistance à la chaleur. Pour remédier à ces inconvénients, le présent inventeur a élaboré un procédé de finition d'une surface de bois qui comporte les étapes consistant à : - a) appliquer tout d'abord, sur une surface apparente de bois brut, une teinte à l'eau, cellulosique ou autre, - b) appliquer une lasure incolore, - c) laisser sécher la lasure jusqu'à ce qu'elle soit durcie, - d) égrener la surface, - e) cirer ou vernir, - f) attendre que cette finition s'établisse avant d'exploiter le bois. Selon d'autres caractéristiques : - entre l'étape d) et l'étape e), il comporte en outre les étapes consistant à : - g) repasser une seconde couche de lasure incolore, - h) laisser sécher, - i) égrener à nouveau. - lors de l'application de la première ou de la seconde couche de lasure incolore, on utilise une couche de lasure relativement grasse, - à l'étape de séchage de la première couche de lasure, on laisse sécher environ au moins 48 heures, - à l'étape d'attente d'exploitation, on attend entre 15 jours à 3 semaines, - l'étape d'attente d'exploitation peut être réduite en effectuant un chauffage, par exemple aux ultraviolets. Par un tel procédé, on a obtenu un résultat inespéré en ce sens que la finition s'est avérée avoir l'aspect d'une finition cirée ou vernissée, c'est-à-dire très agréable, ne présentant pas de craquelures avec le temps, résistant à la chaleur et à la présence d'eau. On a pu en effet constater que la finition obtenue était résistante à la chaleur, en posant sur un plateau fini selon le procédé de la présente invention, pendant un quart d'heure, un faitout en fonte dont le fond était à une température de 120OC. Lorsqu'on a enlevé le faitout du plateau, on a constaté des marques logiques de condensation qui ont disparu après un simple essuyage, aucune trace ultérieure n'apparaissant sur le plateau. Quant à la résistance à l'eau, aucun appareil ne permettant de mesurer celle-ci, des essais expérimentaux ont également été effectués qui nous ont permis de constater qu'après avoir déposé de l'eau sur un plateau traité (à la cire ou au vernis), celle-ci ayant été lais- sée pendant 3 jours, après un essuyage à l'aide d'un éponge, aucune trace ni marque n'est restée sur le plateau. Des essais expérimentaux ont été également effectués avec des produits couramment utilisés et relativement agressifs tels que du whisky, de l'apéritif anisé, de l'alcool fort type alcool de fruit ou autre, etc. Tous ces tests se sont avérés aboutir à d'excellents résultats. Ainsi le procédé de finition d'une surface de bois a permis d'obtenir un meuble selon la présente invention ayant un aspect agréable (fini ciré ou vernissé) et résistant à l'eau et à la chaleur. Une telle amélioration par rapport à la technique antérieure est particulièrement avantageuse pour une table, plus particulièrement le plateau de la table qui peut être utilisé sans protection telle que tapis en caoutchouc et nappe, ou autre, plus ou moins esthétique. REVENDICATIONS 1. Procédé de finition d'une surface de bois caractérisé en ce qu'il comporte les étapes consistant à : - a) appliquer tout d'abord sur une surface apparente de bois brut, une teinte à l'eau, cellulosique ou autre, - b) appliquer une lasure incolore, - c) laisser sécher la lasure jusqu'à ce qu'elle soit durcie, - d) égrener la surface, - e) cirer ou vernir, - f) attendre que cette finition s'établisse avant d'exploiter le bois. 2. Procédé de finition caractérisé en ce qu'entre l'étape d) et l'étape e), il comporte en outre les étapes consistant à : - g) repasser une seconde couche de lasure in- colore, - h) laisser sécher, - 1) égrener à nouveau. 3. Procédé de finition selon la revendication 1 ou 2, caractérisé en ce que lors de l'application de la première ou de la seconde couche de lasure incolore, on utilise une couche de lasure relativement grasse. 4. Procédé de finition selon la revendication 1 ou 2, caractérisé en ce qu'à l'étape de séchage de la première couche de lasure, on laisse sécher environ au moins 48 heures. 5. Procédé de finition selon la revendication 1 ou 2, caractérisé en ce qu'à l'étape d'attente d'exploitation, on attend entre 15 jours à 3 semaines. 6. Procédé de finition selon la revendication 5, caractérisé en ce qu'à l'étape d'attente d'exploita- tion peut être réduite en effectuant un chauffage, par exemple aux ultraviolets. 7. Surface de bois, en particulier faisant partie d'un meuble, caractérisée en ce qu'elle présente une finition obtenue par le procédé selon l'une quelconque des revendications précédentes.